"有機電子材料のための下記化学式1で表される化合物式中、L1およびL2は独立して単結合、C3-C30シクロアルキレン、C6-C30アリーレンまたはC3-C30ヘテロアリーレンを表し;X1およびX2は独立してCR6またはNを表すが、ただしX1およびX2が両方ともCR6である場合を除く;R1~R6は独立して、水素、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロまたはヒドロキシルを表し;並びにL1およびL2のシクロアルキレン、アリーレンおよびヘテロアリーレン、並びにR1~R6のアルキル、シクロアルキル、ヘテロシクロアルキル、アルケニル、アルキニル、アリールおよびヘテロアリールは独立して、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロおよびヒドロキシルからなる群から選択される1以上でさらに置換されていてよく;前記ヘテロアリーレン、ヘテロシクロアルキルおよびヘテロアリールはB、N、O、S、P=O、SiおよびPからなる群から選択される1以上のヘテロ原子を含むが;が水素である場合を除く。下記化学式2または3式中、L1およびL2は独立して単結合、C3-C30シクロアルキレン、C6-C30アリーレンまたはC3-C30ヘテロアリーレンを表し;R1はC6-C30アリールまたはC3-C30ヘテロアリールであり;R2~R6は請求項1におけるように定義されており;L1およびL2のシクロアルキレン、アリーレンおよびヘテロアリーレン、並びにR1のアリールおよびヘテロアリールは独立して、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロおよびヒドロキシルからなる群から選択される1以上でさらに置換されていてよいで表される、請求項1に記載の有機電子材料のための化合物。R1が下記構造式中、YはNR13、OまたはSであり;ZはNR13、CR14R15、OまたはSであり;R11~R15は独立して水素、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロまたはヒドロキシルであり;Aは単環式もしくは多環式芳香環、または単環式もしくは多環式へテロ芳香環であるから選択されるヘテロアリールである、請求項1に記載の有機電子材料のための化合物。R1が下記構造から選択され;R2、R3、R4、R5およびR6が独立して水素であり;L1が単結合であるか、または下記構造から選択され;並びに、L2が単結合、フェニレンまたはシクロヘキシレンである;請求項1に記載の有機電子材料のための化合物。下記構造から選択される、請求項1に記載の有機電子材料のための化合物。請求項1~5のいずれか1項の有機電子材料のための化合物を含む有機電界発光素子。第1の電極;第2の電極;並びに、第1の電極と第2の電極との間に設けられた1以上の有機層;を含む有機電界発光素子であって、前記有機層が有機電子材料のための化合物の1種以上と、1種以上のリン光ドーパントとを含む、請求項6に記載の有機電界発光素子。前記有機層が、アリールアミン化合物およびスチリルアリールアミン化合物からなる群から選択される1種以上のアミン化合物、または周期表の第1族、第2族、第4周期および第5周期遷移金属、ランタニド金属並びにd-遷移元素の有機金属からなる群から選択される1種以上の金属もしくは錯化合物をさらに含む、請求項7に記載の有機電界発光素子。前記有機層が電界発光層と電荷発生層とを含む請求項7に記載の有機電界発光素子。白色光を放射するために、前記有機層が赤色、緑色もしくは青色の光を放射する1以上の有機電界発光層をさらに含む、請求項7に記載の有機電界発光素子。よって、本発明の目的は、上記課題を解決するために、既存の材料を超えて向上したルミネッセンス効率および素子駆動寿命を有し、かつ適切な色座標を伴う優れた骨格を有する有機電子材料のための化合物を提供することである。本発明の別の目的は、有機電子材料のためのこの化合物を電界発光材料として使用することにより、長い駆動寿命を有する高効率の有機電界発光素子を提供することである。有機電子材料のための下記化学式1で表される化合物、およびこれを使用する有機電界発光素子が提供される。本発明に従う有機電子材料のための化合物は、優れた発光効率および優れた寿命特性を有するので、非常に優れた駆動寿命を有し、かつ向上した電力効率のせいでより少ししか電力を消費しないOLED素子を製造するために使用されうる。式中、L1およびL2は独立して単結合、C3-C30シクロアルキレン、C6-C30アリーレンまたはC3-C30ヘテロアリーレンを表し;X1およびX2は独立してCR6またはNを表すが、ただしX1およびX2が両方ともCR6である場合を除く;R1~R6は独立して、水素、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロまたはヒドロキシルを表し;並びにL1およびL2のシクロアルキレン、アリーレンおよびヘテロアリーレン、並びにR1~R6のアルキル、シクロアルキル、ヘテロシクロアルキル、アルケニル、アルキニル、アリールおよびヘテロアリールは独立して、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロおよびヒドロキシルからなる群から選択される1以上でさらに置換されていてよく;前記ヘテロアリーレン、ヘテロシクロアルキルおよびヘテロアリールはB、N、O、S、P=O、SiおよびPからなる群から選択される1以上のヘテロ原子を含むが;が水素である場合を除く。本発明においては、アルキル、アルコキシおよびアルキル部分を含む他の置換基には、線状および分岐の種類のいずれも挙げられる。本発明においては、シクロアルキルには、単環式炭化水素環だけでなく、多環式炭化水素環、例えば、1以上の置換基を有するかもしくは有しないアダマンチル、または1以上の置換基を有するかもしくは有しないC7-C30ビシクロアルキルなども挙げられる。本発明においては、アリールは、1つの水素原子を除去することにより芳香族炭化水素から得られる有機基を意味し、4員~7員、特に5員もしくは6員の単環もしくは縮合環を含むことができ、単結合1つもしくは複数で連結された複数のアリールも含まれる。その具体的な例としては、フェニル、ナフチル、ビフェニル、アントリル、インデニル、フルオレニル、フェナントリル、トリフェニレニル、ピレニル、ペリレニル、クリセニル、ナフタセニル、フルオランテニルなどが挙げられるが、これらに限定されない。ナフチルには1-ナフチルおよび2-ナフチルが挙げられ、アントリルには1-アントリル、2-アントリルおよび9-アントリルが挙げられ、フルオレニルには1-フルオレニル、2-フルオレニル、3-フルオレニル、4-フルオレニルおよび9-フルオレニルが挙げられる。本発明において、ヘテロアリールは、芳香環骨格原子1つもしくは複数としてB、N、O、S、P=O、SiおよびPからなる群から選択される1~4個のヘテロ原子を含み、残りの芳香環骨格原子が炭素であるアリール基を意味し、5員もしくは6員の単環式ヘテロアリール、および1以上のベンゼン環と縮合した多環式ヘテロアリールによって例示され、これらは部分的に飽和であってよい。さらに、ヘテロアリールには、単結合によって連結された1より多いヘテロアリールが挙げられる。ヘテロアリール基には、その環のヘテロ原子単数または複数が酸化されるかまたは四級化されることができ、例えば、N-オキシドまたは第四級塩を形成することができる2価のアリール基が挙げられる。その具体的な例には、単環式ヘテロアリール、例えば、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなど;多環式ヘテロアリール、例えば、ベンゾフラニル、ベンゾチオフェニル、イソベンゾフラニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、カルバゾリル、フェナントリジニル、ベンゾジオキソリルなど;そのN-オキシド例えば、ピリジルN-オキシド、キノリルN-オキシドなど、その第四級塩などが挙げられるが、これらに限定されない。本発明においては、C1-C30アルキルはC1-C20アルキル、より具体的にはC1-C10アルキルを含み、C6-C30アリールはC6-C20アリール、より具体的にはC6-C12アリールを含む。また、C3-C30ヘテロアリールはC3-C20ヘテロアリール、より具体的にはC3-C12ヘテロアリールを含み、C3-C30シクロアルキルはC3-C20シクロアルキル、より具体的にはC3-C7シクロアルキルを含む。また、C2-C30アルケニルもしくはアルキニルはC2-C20アルケニルもしくはアルキニル、より具体的にはC2-C10アルケニルもしくはアルキニルを含む。さらに、有機電子材料のための本発明の化合物は下記化学式2または3で表されうる。式中、L1およびL2は独立して単結合、C3-C30シクロアルキレン、C6-C30アリーレンまたはC3-C30ヘテロアリーレンを表し;R1はC6-C30アリールまたはC3-C30ヘテロアリールであり;R2~R6は化学式1におけるように定義されており;L1およびL2のシクロアルキレン、アリーレンおよびヘテロアリーレン、並びにR1のアリールおよびヘテロアリールは独立して、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロおよびヒドロキシルからなる群から選択される1以上でさらに置換されていてよい。R1のヘテロアリールは下記構造から選択されうる式中、YはNR13、OまたはSであり;ZはNR13、CR14R15、OまたはSであり;R11~R15は独立して水素、重水素、C1-C30アルキル、ハロC1-C30アルキル、ハロゲン、シアノ、C3-C30シクロアルキル、5員~7員のヘテロシクロアルキル、C2-C30アルケニル、C2-C30アルキニル、C6-C30アリール、C1-C30アルコキシ、C6-C30アリールオキシ、C3-C30ヘテロアリール、C6-C30アリールC1-C30アルキル、C6-C30アリールチオ、モノもしくはジC1-C30アルキルアミノ、モノもしくはジC6-C30アリールアミノ、トリC1-C30アルキルシリル、ジC1-C30アルキルC6-C30アリールシリル、トリC6-C30アリールシリル、ニトロまたはヒドロキシルであり;Aは単環式もしくは多環式芳香環、または単環式もしくは多環式へテロ芳香環である。具体的には、R1は下記構造から選択され;R2、R3、R4、R5およびR6は独立して水素であり;L1は単結合であるか、または下記構造から選択され;並びに、L2は単結合、フェニレンまたはシクロヘキシレンである。より具体的には、有機電子材料のための本発明の化合物は下記化合物によって例示されうるが、これらは本発明を限定しない。有機電子材料のための本発明の化合物は下記スキーム1において示されるように製造されるが、これに限定されず、かつ既知の類似の有機合成を用いて製造されうる。式中、化学式1のL1、L2、X1、X2およびR1~R5は化学式1におけるように定義され、かつXはハロゲンである。第1の電極;第2の電極;並びに、第1の電極と第2の電極との間に設けられた1以上の有機層;を含む有機電界発光素子であって、有機電子材料のための化学式1で表される1種以上の化合物を前記有機層が含む有機電界発光素子が提供される。この有機層は電界発光層を含み、この電界発光層においては有機電子材料のための化学式1の化合物がホスト材料として使用される。有機電子材料のための化学式1の化合物がホストとして電界発光層において使用される場合には、1種以上のリン光ドーパントが含まれる。本発明の有機電界発光素子において使用されるリン光ドーパントは特に限定されないが、化学式4で表される化合物から選択されうる:[化学式4]M1L101L102L103式中、M1は周期表の第7族、8族、9族、10族、11族、13族、14族、15族および16族の金属からなる群から選択され、並びにリガンドL101、L102およびL103は独立して下記構造から選択され:式中、R201~R203は独立して、水素、重水素、ハロゲンで置換されているかもしくは置換されていないC1-C30アルキル、C1-C30アルキルで置換されているかもしくは置換されていないC6-C30アリール、またはハロゲンを表し;R204~R219は独立して、水素、重水素、置換されているかもしくは置換されていないC1-C30アルキル、置換されているかもしくは置換されていないC1-C30アルコキシ、置換されているかもしくは置換されていないC3-C30シクロアルキル、置換されているかもしくは置換されていないC2-C30アルケニル、置換されているかもしくは置換されていないC6-C30アリール、置換されているかもしくは置換されていないモノもしくはジC1-C30アルキルアミノ、置換されているかもしくは置換されていないモノもしくはジC6-C30アリールアミノ、SF5、置換されているかもしくは置換されていないトリC1-C30アルキルシリル、置換されているかもしくは置換されていないジC1-C30アルキルC6-C30アリールシリル、置換されているかもしくは置換されていないトリC6-C30アリールシリル、シアノまたはハロゲンを表し;R220~R223は独立して、水素、重水素、ハロゲンで置換されているかもしくは置換されていないC1-C30アルキル、またはC1-C30アルキルで置換されているかもしくは置換されていないC6-C30アリールを表し;R224およびR225は独立して、水素、重水素、置換されているかもしくは置換されていないC1-C30アルキル、置換されているかもしくは置換されていないC6-C30アリール、またはハロゲンを表すか、またはR224とR225とは縮合環を有するかもしくは有しない、C3-C12アルキレンもしくはC3-C12アルケニレンによって連結されて脂環式環または単環式もしくは多環式芳香環を形成しており;R226は置換されているかもしくは置換されていないC1-C30アルキル、置換されているかもしくは置換されていないC6-C30アリール、置換されているかもしくは置換されていないC5-C30ヘテロアリール、またはハロゲンを表し;R227~R229は独立して水素、重水素、置換されているかもしくは置換されていないC1-C30アルキル、置換されているかもしくは置換されていないC6-C30アリール、またはハロゲンを表し;並びにQはを表し;式中、R231~R242は独立して、水素、重水素、ハロゲンで置換されているかもしくは置換されていないC1-C30アルキル、C1-C30アルコキシ、ハロゲン、置換されているかもしくは置換されていないC6-C30アリール、シアノ、または置換されているかもしくは置換されていないC5-C30シクロアルキルを表すか、またはそれらのそれぞれはアルキレンもしくはアルケニレンによって隣の置換基に連結されて、スピロ環もしくは縮合環を形成していてもよく、またはそれらのそれぞれはアルキレンもしくはアルケニレンによってR207もしくはR208に連結されて飽和もしくは不飽和縮合環を形成していてもよい。化学式4のリン光ドーパント化合物は下記構造によって例示されるが、これらに限定されない。本発明の有機電子素子においては、有機層は、有機電子材料のための化学式1で表される化合物に加えて、アリールアミン化合物およびスチリルアリールアミン化合物からなる群から選択される1種以上の化合物を同時にさらに含むことができる。アリールアミン化合物もしくはスチリルアリールアミン化合物は韓国特許出願第10-2008-0123276号、第10-2008-0107606号、または第10-2008-0118428号に例示されているが、これに限定されない。さらに、本発明の有機電界発光素子においては、有機層は有機電子材料のための化学式1の化合物に加えて、第1族、第2族、第4周期および第5周期遷移金属、ランタニド金属並びにd-遷移元素の有機金属からなる群から選択される1種以上の金属または錯化合物をさらに含むことができる。有機層は電界発光層および電荷発生層を含むことができる。さらに、白色発光有機電界発光素子を具体化するために、有機層は、有機電子材料のための化学式1で表される化合物に加えて、青色、緑色もしくは赤色の光を放射する1以上の有機電界発光層を同時に含むことができる。青色、緑色もしくは赤色の光を放射する化合物は韓国特許出願第10-2008-0123276号、第10-2008-0107606号または第10-2008-0118428号に記載される化合物によって例示されうるが、これらに限定されない。本発明の有機電界発光素子においては、電極の対のうちの一方または両方の電極の内側表面上に、カルコゲナイドchalcogenide層、ハロゲン化金属層および金属酸化物層から選択される層以下、表面層というが配置されうる。より具体的には、電界発光媒体層のアノード表面上にケイ素またはアルミニウムの金属カルコゲナイド酸化物など層が配置されることができ、並びに電界発光媒体層のカソード表面上にハロゲン化金属層または金属酸化物層が配置されうる。それにより、駆動安定性が達成されうる。カルコゲナイドは、例えば、SiOx1≦x≦2、AlOx1≦x≦1.5、SiON、SiAlONなどでありうる。ハロゲン化金属は、例えば、LiF、MgF2、CaF2、希土類金属フッ化物などでありうる。金属酸化物は、例えば、Cs2O、Li2O、MgO、SrO、BaO、CaOなどでありうる。本発明の有機電界発光素子においては、このように製造される電極の対の少なくとも一方の表面上に、電子輸送化合物と還元性ドーパントとの混合領域、または正孔輸送化合物と酸化性ドーパントとの混合領域を配置するのも好ましい。この場合には、電子輸送化合物がアニオンに還元されるので、この混合領域から電界発光媒体への電子の注入および輸送は容易になる。また、正孔輸送化合物は酸化されてカチオンになるので、この混合領域から電界発光媒体への正孔の注入および輸送は容易になる。好ましい酸化性ドーパントには様々なルイス酸およびアクセプター化合物が挙げられる。好ましい還元性ドーパントには、アルカリ金属、アルカリ金属化合物、アルカリ土類金属、希土類金属およびこれらの混合物が挙げられる。さらに、還元性ドーパント層を電荷発生層として使用することにより、2以上の電界発光層を有する白色発光電界発光素子が製造されうる。有機電子材料のための本発明の化合物は良好な発光効率および優れた寿命特性を示すので、それは、非常に優れた駆動寿命を有するOLED素子を製造するのに使用されうる。有機電子材料のための本発明の化合物、その製造方法、およびその化合物を使用する素子のルミネッセンス特性に関して、本発明がさらに説明される。しかし、以下の実施例は例示目的のためだけに提供されるのであり、以下の実施例は本発明の範囲を限定することを意図していない。[製造例1]化合物4の製造化合物1-1の製造10g49.5mmolの1-ブロモ-2-ニトロベンゼン、10.2g59.3mmolの1-ナフタレンボロン酸、200mLのトルエン、50mLのエタノールおよび50mLの水が混合され、次いで2.9g2.5mmolのPdPPh34および20.5g148.3mmolの炭酸カリウムが添加された。この混合物が120°Cで5時間にわたって攪拌され、次いで室温まで冷却され、その後で40mLの塩化アンモニウム水溶液で反応が停止させられた。このようにして得られたこの混合物は500mLのEAで抽出され、次いで100mLの蒸留水で洗浄された。得られた有機層が無水MgSO4で乾燥させられ、有機溶媒を除去するように減圧下で処理され、次いでシリカゲルカラムクロマトグラフィを用いて精製され、このようにして、化合物1-110g、81を得た。化合物1-2の製造10g40.1mmolの化合物1-1が100mLの1,2-ジクロロベンゼンに溶解させられ、次いで、これに100mLのトリエトキシホスフィンが添加された。この反応混合物が150°Cで20時間にわたって攪拌され、次いで室温まで冷却され、そして真空蒸留を用いて溶媒、すなわち、1,2-ジクロロベンゼンおよびトリエトキシホスフィンが除去された。残留した有機物質が300mLのEAで抽出され、次いで40mLの蒸留水で洗浄された。得られた有機層が無水MgSO4で乾燥させられ、有機溶媒を除去するように減圧下で処理され、次いでシリカゲルカラムクロマトグラフィを用いて精製され、このようにして化合物1-27g、80を得た。化合物1-3の製造20g92mmolの化合物1-2および43.5g184mmolの1-ブロモ-4-ヨードベンゼンが500mLのトルエンに溶解させられ、8.8g46mmolのCuI、6.2mL92mmolのジアミノエタンおよび58.7g276mmolのK3PO4が添加され、次いで30時間にわたって還流された。この反応混合物は室温まで冷却されて、その後、50mLの2.0Mの塩酸水溶液でこの反応が停止させられて、そしてこのようにして得られた混合物が1LのEAで抽出され、次いで200mLの蒸留水で洗浄された。得られた有機層は無水MgSO4で乾燥させられ、有機溶媒を除去するように減圧下で処理され、次いでシリカゲルカラムクロマトグラフィを用いて精製され、このようにして化合物1-319g、56を得た。化合物1-4の製造19g51mmolの化合物1-3が250mLのTHFに溶解させられ、次いで-78°Cに冷却され、その後でこれに-78°Cで24.5mLのn-BuLiヘキサン中2.5Mが添加された。この混合物が-78°Cで1時間にわたって攪拌され、8.5mLのBOMe3が添加され、そして2時間にわたって攪拌され、そして100mLの塩化アンモニウム水溶液でこの反応が停止させられた。その後、このようにして得られた混合物は500mLのEAで抽出され、次いで100mLの蒸留水で洗浄された。得られた有機層は無水MgSO4で乾燥させられ、有機溶媒を除去するように減圧下で処理され、そして再結晶化されて、このようにして化合物1-414g、81を得た。化合物2-1の製造50g247mmolのフルオランテンが1Lのニトロベンゼンに溶解させられ、そして200mLのニトロベンゼンで希釈された12mL234.7mmolの臭素がこれにゆっくりと滴下添加された。この溶液が完全に滴下添加された後で、この反応液は室温で20時間にわたって攪拌された。この反応液に500mLの水性飽和塩化チオ硫酸ナトリウムが添加され、その結果この反応は終結させられた。このようにして得られた混合物は3LのEAで抽出され、次いで1Lの蒸留水で洗浄された。生じた有機層は無水MgSO4で乾燥させられ、有機溶媒を除去するように減圧下で処理され、シリカゲルを用いてろ過され、次いで、再結晶化されて、このようにして化合物2-165g、94を得た。化合物2-2の製造24.5g87.1mmolの化合物2-1が500mLのTHFに溶解させられ、-78°Cに冷却され、45mLのn-BuLiヘキサン中2.5Mが添加され、次いで1時間にわたって攪拌された。その後、この混合物に15mLのBOMe3が添加されて、2時間にわたって攪拌され、そしてこの反応は250mLの塩化アンモニウム水溶液で停止させられた。このようにして得られた混合物は1LのEAで抽出され、次いで200mLの蒸留水で洗浄された。生じた有機層は無水MgSO4で乾燥させられ、有機溶媒を除去するように減圧下で処理され、次いで、再結晶化されて、このようにして化合物2-214g、65を得た。化合物2-3の製造8.1g40.6mmolの2,4-ジクロロキナゾリン、10g40.6mmolの化合物2-2、200mLのトルエン、50mLのエタノール、および50mLの水が混合され、次いで1.9g1.64mmolのPdPPh34および12.9g122mmolのK2CO3が添加された。この混合物は120°Cで5時間にわたって攪拌され、そして室温に冷却され、その後、この反応は200mLの塩化アンモニウム水溶液で停止させられた。このようにして得られた混合物は500mLのEAで抽出され、次いで50mLの蒸留水で洗浄された。生じた有機層は無水MgSO4で乾燥させられ、有機溶媒を除去するように減圧下で処理され、シリカゲルを用いてろ過され、次いで、再結晶化されて、このようにして化合物2-310g、68を得た。化合物4の製造5.0g13.7mmolの化合物2-3および5.54g16.4mmolの化合物1-4が100mLのトルエン、20mLのエタノールおよび20mLの水と混合され、その後、1.6g1.4mmolのPdPPh34および5.7g41.1mmolのK2CO3がこれに添加された。この混合物は120°Cで5時間にわたって攪拌され、そして室温に冷却され、そしてこの反応は20mLの塩化アンモニウム水溶液で停止させられた。このようにして得られた混合物は250mLのEAで抽出され、次いで30mLの蒸留水で洗浄された。生じた有機層は無水MgSO4で乾燥させられ、有機溶媒を除去するように減圧下で処理され、シリカゲルを用いてろ過され、次いで、再結晶化されて、このようにして化合物45.9g、69を得た。MS/FAB:621.22実測値、621.73計算値。[実施例1]有機電子材料のための本発明の化合物を使用したOLED素子の製造有機電子材料のための本発明の化合物を使用してOLED素子が製造された。まず、OLED用ガラスサムスンコーニングにより製造から得られた透明電極ITO薄膜15Ω/□を、トリクロロエチレン、アセトン、エタノールおよび蒸留水を順に使用した超音波洗浄にかけ、使用するまでイソプロパノール中に貯蔵した。次に、真空蒸着装置の基体ホルダにITO基体を取り付け、この真空蒸着装置のセル内に4,4’,4-トリスN,N-2-ナフチル-フェニルアミノトリフェニルアミン2-TNATAを入れ、次いで、これはチャンバー内で10-6torrの真空まで脱気させられた。次いで、このセルに電流を適用して、2-TNATAを蒸発させて、それによりITO基体上に60nmの厚みを有する正孔注入層を蒸着させた。次いで、真空蒸着装置の他のセルにN,N-ビスa-ナフチル-N,N-ジフェニル-4,4’-ジアミンNPBを入れ、このセルに電流を適用してNPBを蒸発させて、それにより正孔注入層上に20nmの厚みを有する正孔輸送層を蒸着させた。さらに、10-6torrでの真空昇華で精製された本発明の化合物3がホスト材料として真空蒸着装置の一方のセルに入れられ、そしてビス-1-フェニルイソキノリルイリジウムIIIアセチルアセトナートpiq2Iracacが電界発光ドーパントとして別のセルに入れられた。次いで、30nmの厚さを有する電界発光層が、4~20重量のドーピングで、正孔輸送層上に蒸着されるように、これら2つの物質が異なる速度で蒸発させられた。その後、電界発光層上に、トリス8-ヒドロキシキノリン-アルミニウムIIIAlqが20nmの厚みで、電子輸送層として蒸着させられた。次いで、リチウムキノラートLiqを1~2nmの厚みで電子注入層として蒸着させた後で、別の真空蒸着装置を使用して、150nmの厚みを有するAlカソードが形成されて、OLEDを製造した。OLEDに使用された各化合物は10-6torrでの真空昇華によって精製された。結果的に、6.5Vの電圧で14.0mA/cm2の電流が流れ、1052cd/cm2の赤色光が放射された。[実施例2]化合物4がホスト材料として電界発光層において使用されたこと以外は、実施例1におけるのと同じ方法によってOLED素子が製造された。結果的に、7.5Vの電圧で14.0mA/cm2の電流が流れ、1060cd/cm2の赤色光が放射された。[実施例3]化合物14がホスト材料として電界発光層において使用されたこと以外は、実施例1におけるのと同じ方法によってOLED素子が製造された。結果的に、6.8Vの電圧で14.1mA/cm2の電流が流れ、1030cd/cm2の赤色光が放射された。[実施例4]化合物20がホスト材料として電界発光層において使用されたこと以外は、実施例1におけるのと同じ方法によってOLED素子が製造された。結果的に、6.4Vの電圧で14.2mA/cm2の電流が流れ、1048cd/cm2の赤色光が放射された。[比較例1]本発明の化合物の代わりに4,4-ビスカルバゾール-9-イルビフェニルCBPが電界発光層におけるホスト材料として使用され、およびビス2-メチル-8-キノリナトp-フェニルフェノラトアルミニウムIIIBAlqが正孔ブロッキング層のために使用されたこと以外は、実施例1におけるのと同じようにOLED素子が製造された。結果的に、7.5Vの電圧で15.3mA/cm2の電流が流れ、1000cd/cm2の赤色光が放射されたことが確認された。有機電子材料のための本発明の化合物は従来の材料と比較して優れた特性を有する。さらに、有機電子材料のためのフルオランテン置換基を有する本発明の化合物をホスト材料として使用した有機電界発光素子は優れた電界発光特性を有しかつ駆動電圧を0.7~1.2V低下させ、それにより電力効率を増大させかつ電力消費を改良した。本発明の好ましい実施形態が説明目的のために開示されてきたが、当業者は特許請求の範囲に特定される発明の範囲および意図から逸脱することなく、様々な変更、追加および置き換えが可能であることを理解するであろう。"